確率的熱膠着形状化フィラメントであって、前記形状化フィラメントは、加工条件を変えると、繊維構造、総線密度、モノフィラメント密度、モノフィラメントの数、モノフィラメントの断面形状、モノフィラメントの半径変形度DR、モノフィラメントの三次元構造、無限長のフィラメントの軸方向に沿ったモノフィラメントの物理的性質が変化することを特徴とする、確率的熱膠着形状化フィラメント。前記構造化フィラメントは、紡糸パッケージの紡糸速度を変えずに、溶融供給ポンプから供給する紡糸溶融物を周期的に制御及び調節することで製造し、これによりスピナレットプレートから紡糸されるフィラメント糸の総線密度とモノフィラメント密度も周期的に変化し、紡糸コンポーネントの溶融圧力を変えると、スピナレットスリットから紡糸されるポリマーエラストマーの膨張の程度が変わり、ポリマーエラストマーがぶつかり合って、膠着状態は、確実な膠着、不確実な膠着、無膠着となり、モノフィラメントの数も規則的かつ周期的に変化することを特徴とする、請求項1に記載の確率的熱膠着形状化フィラメント。前記スピナレットプレートの下、70mmと120mmの間の位置で、繊維の移動方向に対して垂直に、冷却用空気を揺らしながら当て、スピナレットスリットから紡糸されたばかりのポリマーエラストマーに揺れる冷却用空気で規則的かつ周期的な動揺を与えて、不安定な動揺状態で膠着点を作り、つまり、膠着点の位置に確率的変化を与え、膠着部分を分散させ、モノフィラメント密度、モノフィラメントの数、モノフィラメントの断面形状にも同時的かつ確率的な変化を与えることを特徴とする、請求項2に記載の確率的熱膠着形状化フィラメント。前記スピナレットプレートは、3つのスピナレットスリット1つは長く、2つは短いスピナレットスリットを持ち、前記スピナレットスリットから紡糸されるポリマーエラストマーの膠着状態に周期的変化を与え、3本のフィラメントは異なる線密度と固化の際の収縮率、更に、確率的に変化した内部応力と相互引っ張り力を持つため、前記構造化フィラメントはらせん構造状となり、らせん方向は左旋性であったり右旋性であったり、繊維は真っ直ぐであったり巻いていたり、繊維表面は窪んでいたり膨らんでいたりすることを特徴とする、請求項3に記載の確率的熱膠着形状化フィラメント。3つのスピナレットスリット1つは長く、2つは短いスピナレットスリットから紡糸するポリマーエラストマーは、同じ構成材料に互いに確率的膠着を行って製造しても、性能の異なる2つの構成材料に複合的な確率的膠着を行って製造しても良く、特に、収縮性能の異なる2つの構成材料に複合的な確率的膠着を行ったものは立体効果に富むことを特徴とする、請求項4に記載の確率的熱膠着形状化フィラメント。本発明のねらいは、形状化フィラメントに関する先行技術の欠点の克服と、確率的熱膠着形状化フィラメントの提示であり、このようなフィラメントには、多様な立体化学構造、豊富な種類、広い応用範囲がある。スピナレットプレートの3つのスピナレットスリットから紡糸した、粘性状態の3本の膨張した扁平モノフィラメントに揺れる冷却用空気を当て、また紡糸コンポーネントの溶融圧力を周期的に変えると、モノフィラメントの縦方向に沿って確率的熱膠着点が連続的に変化し、この結果、モノフィラメントの断面が連続的に変化する。このようにして構造化フィラメントを製造する。モノフィラメントの断面形状は確率的変化を受ける。同時に、モノフィラメントの半径変形度DR、モノフィラメント密度、モノフィラメントの数、モノフィラメントの縦方向の三次元構造、モノフィラメントの物理的性能も確率的変化を受ける。本発明の目的は、次のような技術的提案によって達成される。構造化フィラメントprofiledfilamentは、加工条件を変えると、繊維構造、総線密度、モノフィラメント密度、モノフィラメントの数、モノフィラメントの断面形状、モノフィラメントの半径変形度DR、モノフィラメントの三次元構造、無限長のフィラメントの軸方向に沿ったモノフィラメントの物理的性質が変化する。構造化フィラメントは、紡糸パッケージの紡糸速度を変えずに、溶融供給ポンプから供給する紡糸溶融物を周期的に制御及び調節することで製造し、これによりスピナレットプレートから紡糸されるフィラメント糸の総線密度とモノフィラメント密度も周期的に変化する。紡糸コンポーネントの溶融圧力を変えると、スピナレットスリットから紡糸されるポリマーエラストマーの膨張の程度が変わる。ポリマーエラストマーがぶつかり合って、膠着状態は、確実なreliable膠着、不確実なunreliable膠着、無膠着となり、モノフィラメントの数も規則的かつ周期的に変化する。スピナレットプレートの下、70mmと120mmの間の位置で、繊維の移動方向に対して垂直に、冷却用空気を揺らしながら当てる。スピナレットスリットから紡糸されたばかりのポリマーエラストマーに揺れる冷却用空気で規則的かつ周期的な動揺を与えて、不安定な動揺状態で膠着点を作り、つまり、膠着点の位置に確率的変化を与え、膠着部分を分散させ、モノフィラメント密度、モノフィラメントの数、モノフィラメントの断面形状にも同時的かつ確率的な変化を与える。スピナレットプレートには3つのスピナレットスリット1つは長く、2つは短いスピナレットスリットがあり、スピナレットスリットから紡糸されたポリマーエラストマーの膠着状態に周期的変化を与える。3本のフィラメントは異なる線密度と固化の際の収縮率、更に、確率的に変化した繊維内部応力と相互引っ張り力を持つため、構造化フィラメントはらせん構造状となり、らせん方向は左旋性であったり右旋性であったり、繊維は真っ直ぐであったり巻いていたり、繊維表面は窪んでいたり膨らんでいたりする。3つのスピナレットスリット1つは長く、2つは短いスピナレットスリットから紡糸するポリマーエラストマーは、同じ構成材料に互いに確率的膠着を行って製造しても、性能の異なる2つの構成材料に複合的な確率的膠着を行って製造しても良い。特に、収縮性能の異なる2つの構成材料に複合的な確率的膠着を行ったものは、立体的効果に富んでいる。3つのスピナレットスリットから紡糸した3本の1本は長く、2本は短い高ポリマフィラメントは、異なる線密度と冷却収縮率、更に、確率的に変化した繊維内部応力と相互引っ張り力を持つため、構造化フィラメントはらせん構造状となり、らせん方向は左旋性であったり右旋性であったり、繊維は真っ直ぐであったり巻いていたり、繊維表面は窪んでいたり膨らんでいたりする。モノフィラメントの物理的性能と三次元形状も確率的に変化するため、マルチフィラメントの束のモノフィラメントの軸に沿った性能の豊かな、無限長の繊維構造を持つ構造化フィラメントが得られる。構造化フィラメントには、多様な立体化学構造、変化に富んだ種類、広い応用範囲、簡単な製造工程、低い製造コスト、良好な品質などの長所がある。添付図および実施の形態を併用しながら、本発明について詳細に述べる。構造化フィラメントは、加工条件を変えると、繊維構造、総線密度、モノフィラメント密度、モノフィラメントの数、モノフィラメントの断面形状、モノフィラメントの半径変形度DR、モノフィラメントの三次元構造形状、無限長のフィラメントの軸方向に沿ったモノフィラメントの物理的性質が変化する。構造化フィラメントは、紡糸パッケージの紡糸速度を変えずに、溶融供給ポンプから供給する紡糸溶融物を周期的に制御及び調節することで製造し、これによりスピナレットプレートから紡糸されるフィラメント糸の総線密度とモノフィラメント密度も周期的に変化する。紡糸コンポーネントの溶融圧力を変えると、スピナレットスリットから紡糸されるポリマーエラストマーの膨張の程度が変わる。ポリマーエラストマーがぶつかり合って、膠着状態は、確実な膠着、不確実な膠着、無膠着となり、モノフィラメントの数も規則的かつ周期的に変化する。スピナレットプレートの下、70mmと120mmの間の位置で、繊維の移動方向に対して垂直に、冷却用空気を揺らしながら当てる。スピナレットスリットから紡糸されたばかりのポリマーエラストマーに揺れる冷却用空気で規則的かつ周期的な動揺を与えて、不安定な動揺状態で膠着点を作り、つまり、膠着点の位置に確率的変化を与え、膠着部分を分散させ、モノフィラメント密度、モノフィラメントの数、モノフィラメントの断面形状にも同時的かつ確率的な変化を与える。スピナレットプレートには3つのスピナレットスリット1つは長く、2つは短いスピナレットスリットがあり、スピナレットスリットから紡糸されたポリマーエラストマーの膠着状態に周期的変化を与える。3本のフィラメントは異なる線密度と固化の際の収縮率、更に、確率的に変化した内部応力と相互引っ張り力を持つため、構造化フィラメントはらせん構造状となり、らせん方向は左旋性であったり右旋性であったり、繊維は真っ直ぐであったり巻いていたり、繊維表面は窪んでいたり膨らんでいたりする。3つのスピナレットスリット1つは長く、2つは短いスピナレットスリットから紡糸するポリマーエラストマーは、同じ構成材料に互いに確率的膠着を行って製造しても、性能の異なる2つの構成材料に複合的な確率的膠着を行って製造しても良い。特に、収縮性能の異なる2つの構成材料に複合的な確率的膠着を行ったものは、立体的効果に富んでいる。図1に示すように、構造化フィラメントは、そのそれぞれが3つのスピナレットスリット1つは長く、2つは短いスピナレットスリットから成る、複数組のスピナレットオリフィスを備えたスピナレットプレートで作られたポリマーエラストマーである。構造化フィラメントは、加工条件を変えると、繊維構造、総線密度、モノフィラメント密度、モノフィラメントの数、モノフィラメントの断面形状、モノフィラメントの半径変形度DR、モノフィラメントの三次元構造形状、無限長のフィラメントの軸方向に沿ったモノフィラメントの物理的性質が変化する。構造化フィラメントは、同じ構成材料に互いに確率的膠着を行って製造したポリマーエラストマーでも、性能の異なる2つの構成材料に複合的な確率的膠着を行って製造したポリマーエラストマーでも、収縮性能の異なる2つの構成材料に複合的な確率的膠着を行って製造したポリマーエラストマーでも良い。確率的熱膠着構造化フィラメントの製造法は次のとおりである。第1に、スピナレットプレート図1に示すを使用する。その上には複数組のスピナレットオリフィスが配置されており、それぞれのスピナレットオリフィスは、3つのスピナレットスリット1つは長く、2つは短いスピナレットスリットから成り、その間隙は、3つのスピナレットスリットから紡糸されたポリマーエラストマーが、ポリマーエラストマーの膨張によってぶつかり合い、接合するよう調節されている。第2に、溶融供給ポンプを、周期性を持つように制御及び調節して、紡糸パッケージの紡糸速度を変えずに紡糸溶融物を供給すると、スピナレットプレートから紡糸されるフィラメント糸の総線密度とモノフィラメント密度も周期的に変化する。紡糸コンポーネントの溶融圧力を変えると、スピナレットスリットから紡糸されるポリマーエラストマーの膨張の程度が変わる。ポリマーエラストマーがぶつかり合って、膠着状態は、確実な膠着、不確実な膠着、無膠着となり、モノフィラメントの数も規則的かつ周期的に変化する。第3に、スピナレットプレートの下、70mmと120mmの間の位置で、繊維の移動方向に対して垂直に、冷却用空気を揺らしながら当てる。スピナレットスリットから紡糸されたばかりのポリマーエラストマーに揺れる冷却用空気で規則的かつ周期的な動揺を与えて、不安定な動揺状態で膠着点を作る。3つのスピナレットスリット1つは長く2つは短いスピナレットスリットから紡糸されたポリマーエラストマーの膠着状態に周期的変化を与える。3本のフィラメントは異なる線密度と固化の際の収縮率、更に、確率的に変化した内部応力と相互引っ張り力を持つため、構造化フィラメントはらせん構造状となり、らせん方向は左旋性であったり右旋性であったり、繊維は真っ直ぐであったり巻いていたり、繊維表面は窪んでいたり膨らんでいたりする。確率的熱膠着構造化フィラメントは、加工条件を変えると、総線密度、モノフィラメント密度、モノフィラメントの数、モノフィラメントの断面形状、モノフィラメントの半径変形度DR、モノフィラメントの三次元構造、モノフィラメントの物理的性質が変化する。[実施例1]1.確率的熱膠着構造化フィラメントのスピナレットプレート上に、複数組のスピナレットオリフィスを設ける。それぞれのスピナレットオリフィスは、3つのスピナレットスリット図1に示すように、1つは長く、2つは短いスピナレットスリットから成り、その間隙は、3つのスピナレットスリットから紡糸されたポリマーエラストマーが、ポリマーエラストマーの膨張によってぶつかり合い、接合するよう制御されている。3つのスピナレットスリットの物理的寸法とその間の相対的間隙は、様々な製品の基準と要件に応じて変わる。2.溶融供給ポンプで調節及び制御して、紡糸コンポーネントの溶融圧力を規則的かつ周期的に変化させる。また、紡糸パッケージの紡糸速度を変えずに、溶融供給ポンプから供給する溶融物の量を周期的に変化させると、スピナレットプレートから紡糸されるフィラメント糸の総線密度とモノフィラメント密度も周期的に変化する。更に、紡糸コンポーネントの溶融圧力も規則的かつ周期的に変化させると、これにより3つのスピナレットスリット1つは長く、2つは短いスピナレットスリットから紡糸されるポリマーエラストマーの膨張の程度も規則的かつ周期的に変化する。ポリマーエラストマーは膨張してぶつかり合い、膠着状態は、確実な膠着から、不確実な膠着、無膠着まで、規則的かつ周期的に変化することができる。3.スピナレットプレートの下、70mmと120mmの間の位置で、繊維の移動方向に対して垂直に、冷却用空気を揺らしながら当てる。スピナレットスリットから紡糸されたばかりのポリマーエラストマーに揺れる冷却用空気で規則的かつ周期的な動揺を与えて、不安定な動揺状態で膠着点を作り、つまり、膠着点の位置に確率的変化を与え、膠着部分少なくとも、図2に示すように、モノフィラメント密度、モノフィラメントの数にも、同時的かつ確率的な変化を与える。前述の技術的効果の下で、3つのスピナレットスリット1つは長く、2つは短いスピナレットスリットから紡糸された3本のポリマーエラストマーの膠着状態に周期的変化を与える図2~図9に示すように。3本のフィラメントは異なる線密度と固化の際の収縮率線密度がより小さいもの、収縮がより強いもの、収縮率がより大きいもの、更に、確率的に変化した繊維内部応力と相互引っ張り力を持つため、構造化フィラメントはらせん構造状となり、らせん方向は左旋性であったり右旋性であったり、繊維は真っ直ぐであったり巻いていたり、繊維表面は窪んでいたり膨らんでいたりする。また、モノフィラメントの物理的性能と三次元形状も確率的に変化する。3つのスピナレットスリット1つは長く、2つは短いスピナレットスリットから紡糸するポリマーエラストマーは、同じ構成材料に互いに確率的膠着を行って製造しても、性能の異なる2つの構成材料に複合的な膠着を行って製造しても良い。特に、収縮性能の異なる2つの構成材料に複合的な膠着を行ったものは立体的効果に富むため、マルチフィラメントの束のモノフィラメントの軸に沿った性能の豊かな、無限長の繊維構造を持つ構造化フィラメントが得られる。